(57)【要約】【目的】本発明は、セメントモルタルまたは、セメントコンクリート等の下地上にタイル、カーペット、フローリング、シート防水、塗り床等の床仕上げ材を施工する方法において、下地材に水分が含水されていても膨れを生じさせない施工方法、及び床を得ることを目的とする。【構成】上記課題を解決する本発明の特徴は、セメントコンクリート等の下地上に、タイル、カーペット、フローリング、シート防水、塗り床等の床仕上げ材を施工する方法において、水系ウレタン樹脂セメント組成物を塗布して平坦にならす。さらに、必要に応じて、合成樹脂もしくはセメントモルタル等の接着層を形成した後、合成樹脂または、タイル、カーペット、フローリング等の床仕上げ材を形成する。【選択図】なし   【特許請求の範囲】
【請求項１】
セメントコンクリートまたは、セメントモルタル等の下地面に、水系ウレタン樹脂セメント組成物を塗布して平坦にならし、さらに必要に応じてその上に、合成樹脂もしくはセメントモルタル等の接着層を形成した後、合成樹脂または、タイル、カーペット、フローリング等の床仕上げ材を形成することを特徴とする施工方法。
【請求項２】
セメントコンクリートまたは、セメントモルタル等の下地面に、水系ウレタン樹脂セメント組成物を塗布して平坦にならし、さらに必要に応じてその上に、合成樹脂もしくはセメントモルタル等の接着層を形成した後、合成樹脂または、タイル、カーペット、フローリング等の床仕上げ材を形成した床。
【請求項３】
請求項1,2記載の水系ウレタン樹脂セメント組成物が、分子量が１０００〜３０００で両末端に水酸基を持つ、ポリエステルポリオールとポリフェニルポリメチルポリイソシアネート並びに水硬性セメントを含む骨材とが配合されていることを特徴とする水系ウレタン樹脂セメント組成物。
【発明の詳細な説明】
【技術分野】
【０００１】
本発明は、セメントモルタルまたは、セメントコンクリート等の下地上にタイル、カーペット、フローリング、シート防水、塗り床等の床仕上げ材を施行する方法において、下地材に水分が含水されていても、仕上げ材の膨れを生じさせない施工方法、床及び、水系ウレタン樹脂セメント組成物に関する。
【背景技術】
【０００２】
従来の塗床材の施工方法はセメントコンクリート、または、セメントモルタル等の下地面に、プライマーを塗布含浸させ、次にプライマー上にエポキシ樹脂、ウレタン樹脂、または不飽和ポリエステル樹脂等の合成樹脂塗床材を全面に所定厚み塗布してシームレス塗床を形成する方法が採用されている。（特許文献1）
【０００３】
しかし、このような塗床は、セメントコンクリートまたは、セメントモルタル等の下地が充分乾燥していない場合、下地に含まれる水分が徐々に塗膜下まで上昇し、早い場合には塗膜硬化直後から、また遅い場合でも硬化後２〜６ケ月後に塗膜下に水溜まりによる膨れが生じて塗膜表面に凹凸が発生する。
このように塗膜下に発生する膨れによる凹凸は美観上不体裁であるばかりでなく、塗膜の浮きから剥離へと進行する欠点を有するものであった。
【０００４】
この対策の１つとして、打設したコンクリート表面に強化樹脂を施工した複合床や、ウレタン樹脂、エポキシ樹脂などの熱硬化性樹脂とセメントとを配合した樹脂モルタル系の床が施工されていた。（特許文献2、3）
【０００５】
しかしながら、強化樹脂系の施工は、ほぼ１ヶ月を要するコンクリートの硬化、乾燥を待って施工する必要があるため工期が長くなる、コンクリートの乾燥が不完全であるとコンクリート中から揮発した水蒸気が表面を被覆している樹脂防水層や強化樹脂層を突き上げるために膨れが生じて施工不良問題になる、強化樹脂層の施工では施工が多工程に亘るために施工期間が長くなる、などの問題があった。
【０００６】
そのため、下地面全面にアスベストシート、ロックウールシート、合成樹脂繊維の不織布シート等を合成樹脂或いは合成ゴム等の接着剤にて貼着し、次にこの上に合成樹脂または、合成ゴム塗床剤を鏝やスプレー等により所定厚みに塗布して合成樹脂塗床とする方法が開示されている。（特許文献4）
【０００７】
上記アスベストシート等を介装させることにより、下地中に水分が残留していたとしても、水分は該シートに吸収されてシート全体に拡散されるため、局部的に水溜まりが生じることによる膨れ現象を防止することが可能となるが、安全性、水分拡散性、吸水性能、安価な提供等をすべて満足することができなかった。
【特許文献１】特開平7-4014号
【特許文献２】特開平11−79820号
【特許文献３】特開2000−72507号
【特許文献４】特開平6-49975号
【発明の開示】
【発明が解決しようとする課題】
【０００８】
本発明は上記課題を解決し、安全性、水分拡散性、吸水性能、安価な提供等を満足し、下地材に水分が含水されていても、タイル、カーペット、フローリング、塗り床材、シート防水等の仕上げ材の膨れ、それに伴い剥離も生じさせない施工方法に関する。
【課題を解決するための手段】
【０００９】
上記課題を解決する本発明の特徴は、セメントコンクリート等の下地上に、タイル、カーペット、フローリング、塗り床等の床仕上げ材を施行する方法において、分子量が１０００〜３０００で両末端に水酸基を持つポリエステルポリオール、さらに、ポリフェニルポリメチルポリイソシアネート並びに、水硬性セメントを含む骨材から成る、水系ウレタン樹脂セメント組成物を塗布して平坦にならす。さらに、必要に応じて、合成樹脂もしくはセメントモルタル等の接着層を形成した後、合成樹脂または、タイル、カーペット、フローリング等の床仕上げ材を形成する。
【００１０】
本発明に係わる主剤のポリオールとしては、分子量が１０００〜３０００で両末端に水酸基を持つポリエステルポリオール、好ましい具体例として、ブチルエチルプロパンジオール（２−ブチル−２エチル−１、３プロパンジオール）とアジピン酸の重縮合物がある。該縮合物は分子構造に起因して耐加水分解性に優れ、常温において１〜３０Ｐａ・Ｓの粘度であることから取り扱い性が容易である。
【００１１】
硬化剤のイソシアネート化合物としては下記の一般式で表される多核ポリフェニレンポリメチルポリイソシアネート（以下ポリメリックＭＤＩと略す）を含有するものが使用に適しており、具体的な製品としてバイエル：スミジュール４４Ｖ２０、日本ポリウレタン（株）：ＭＲ−１００、ＭＲ−２００などがある。
式1
2005213827.tif 000002
【発明の効果】
【００１２】
セメントモルタルまたは、セメントコンクリート等の下地上にタイル、カーペット、フローリング、シート防水、塗り床等の床仕上げ材を施行する方法において、下地材に水分が含水されていても、仕上げ材の膨れを生じさせない床を得ることができる。
【００１３】
水系ウレタン樹脂セメント組成物が膨れ防止性能に優れる原因として、下地調整材としての下地コンクリート表層への浸透性が高いためと考えられる。
【発明を実施するための最良の形態】
【００１４】
以下、本発明について実施例、比較例により詳細に説明する。また、本発明は当然これに限定されるものではない。
【００１５】
膨れ防止性能の評価
各種の下地調製材の塗り床膨れ防止性能を評価するため、膨れが発生しやすい若材令コンクリートを下地としてふくれ促進試験を行った。
【００１６】
試験体
一般的な配合にて、直径200ｍｍ、高さ130ｍｍの円柱形のコンクリートを打設し、温度２０℃、湿度60％の雰囲気下にて７日間気中養生を行った。表1に下地コンクリートの組成を示す。
【００１７】
表1
単位量（Kg/m3）
水
セメント
細骨材
粗骨材
172
288
829
988
仕上げ方法
金コテ押さえ
表面処理
耐水ペーパー（＃180）、目粗し
表面含水率
8.3％
【００１８】
実施例1
下地調整材として、主剤に水分散性ポリオールであるディスモフェン1150（住化バイエル製）50重量部に界面活性剤レベノール（花王製）5重量部を水4５重量部に分散させた水系油脂ポリオール100重量部、硬化剤としてポリメリックMDIのスミジュール44Ｖ20（住化バイエル製）を100重量部、更にセメントを100重量部、容器に配合し充分にハンドミキサーにて攪拌したのち、消石灰3.5重量部、並びに粒子径0.5〜1ｍｍの珪砂200重量部を添加し、さらに攪拌して実施例1の樹脂モルタル用配合物1を調製した。この下地調整材を表１記載の配合の下地コンクリートに0.65Kg/m2の密度で塗布し、実施例１の試験体を作製した。
【００１９】
比較例1
下地調整剤として、汎用2液型エポキシ樹脂系プライマーJE-2520（アイカ工業製）を用い表１記載の配合の下地コンクリートに0.2Kg/m2の密度で塗布し、比較例１の試験体を作製した。
【００２０】
比較例2
下地調整剤として、汎用水系エポキシ樹脂JEX-110（アイカ工業製）を用い、表１記載の配合の下地コンクリートに0.65Kg/m2の密度で塗布し、比較例２の樹脂組成物を試験体を作製した。
【００２１】
床仕上げ材
上述した試験体を７日間、気中養生後のコンクリートに実施例1、比較例１及び2の下地調整材を施工した後、床仕上げ材として、硬質ウレタン樹脂塗床材JJ-103（アイカ工業製）を1.2Kg/m2の密度で塗布しさらに７日間養生後に試験を行った。
【００２２】
評価方法
上記の方法にて作成した試験体を35℃温水中に試験体の上部より1ｃｍ下まで浸漬し、経時的に膨れの状態を目視にて観察した。試験結果を表２に示す。
【００２３】
表2
実施例1
比較例1
比較例2
膨れ発生率（％）
３日
0％
12.4%
0%
７日
0％
12.7%
0.16%(塗膜全体に凹凸)
１４日
0％
15.6%
0.22%(塗膜全体に凹凸)
【００２４】
上記表2に示すように、実施例1では膨れの発生及び塗り床の表面平滑性の低下は見られなかった。一方、比較例1、2では、多くの膨れや塗り床の表面全体に凹凸が見られた。
このように、実施例1で作成した水系ウレタン樹脂組成物では下地コンクリートからの水分上昇を防止して、膨れの発生を抑えた床仕上げ材を得ることができた。尚、本発明は前記実施例になんら限定されるものではなく、本発明を逸脱しない範囲において種々の態様で実施しうることはいうまでもない。